(57)【要約】【課題】ＢＭ線幅の細線化に伴う透明電極層のクラック発生を抑止しながら、高さ制御や形状の悪化などを引き起こすことなく、積層構造のＰＳを形成できる感光性着色組成物と、それを用いて形成されるカラーフィルタ基板を提供することと、実際の硬化膜における、クラック発生を抑止するための、良好な耐擦傷性、耐溶剤性を有する、架橋密度の指標の提示。【解決手段】スタイラス径１５μｍのダイヤモンド圧子を用いたスクラッチ試験機で、前記感光性着色組成物により硬化形成された硬化膜表面を、ロードレート６９．６９ｍＮ／ｍｍ、ステージ速度３μｍ／ｓで走査した際のスクラッチ痕であって、荷重２０ｍＮに相当する地点で計測されるスクラッチ痕のキズ深さが０．３０μｍ以下である物性を備えている。【選択図】図１
2014077922.tif 000002
【特許請求の範囲】
【請求項１】
硬化膜を形成するための、着色剤（ａ）、透明樹脂（ｂ）、光重合性モノマー（ｃ）、光重合開始剤（ｄ）、溶剤（ｅ）を含有する感光性着色組成物であって、
スタイラス径１５μｍのダイヤモンド圧子を用いたスクラッチ試験機で、前記感光性着色組成物により硬化形成された硬化膜表面を、ロードレート６９．６９ｍＮ／ｍｍ、ステージ速度３μｍ／ｓで走査した際のスクラッチ痕であって、荷重２０ｍＮに相当する地点で計測されるスクラッチ痕のキズ深さが０．３０μｍ以下である物性を備えていることを特徴とする感光性着色組成物。
【請求項２】
前記感光性着色組成物の全固形分に占める前記着色剤（ａ）の濃度が３０〜４５％であって、
且つ透明樹脂（ｂ）に含まれるエポキシ化合物が、前記感光性着色組成物の全固形分中に対して３〜１０％であり、
且つエポキシ化合物が、二官能以上で、エポキシ当量（ｇ／ｅｑ：エポキシ基１個当たりの分子量＝分子量÷エポキシ基数）が２００未満であり、
且つ前記光重合性モノマー（ｃ）が、その二重結合当量（ｇ／ｍｏｌ：二重結合１個当たりの分子量＝分子量÷二重結合）が１５０以下であることを特徴とする請求項１の感光性着色組成物。
【請求項３】
透明な基板と、該基板上に設けられ、開口部を有するブラックマトリクスと、該開口部の各々に配置された着色画素を構成し、感光性着色組成物の硬化膜で形成された複数の着色層と、前記ブラックマトリクス上に位置し、前記複数の着色層と同じ感光性着色組成物を１色以上積層して形成された積層フォトスペーサーとを有するカラーフィルタであって、
前記感光性着色組成物として、請求項１又は２に記載の感光性着色組成物を使用したことを特徴とするカラーフィルタ。
【発明の詳細な説明】
【技術分野】
【０００１】
本発明は、カラー液晶表示装置等に用いられるカラーフィルタの製造に使用されるカラーフィルタ用感光性着色組成物、及びこれを用いて形成されるカラーフィルタに関する。
【背景技術】
【０００２】
液晶表示装置は、小型、薄型、軽量及び低消費電力という特徴を有するため、様々な表示装置に広範に使用されている。このような液晶表示装置の一例としては、カラーフィルタは、ブラックマトリクス（ＢＭ）を設けた透明基板上に複数の色（通常、赤（Ｒ）、緑（Ｇ）、青（Ｂ）の３原色）からなる着色層が配置され、その上に液晶表示装置の電極となる透明導電膜（透明電極）を積層して提供され、カラーフィルタ基板と薄膜トランジスタ（ＴＦＴ）基板との間に液晶層の所定の厚み（セルギャップ）を保持するためのスペーサーが配設されている。
【０００３】
このセルギャップを正確に保持しないと、液晶層の厚みに差異が出て、液晶の旋光特性差による着色、あるいは部分的な色むらが生じて、表示品質に悪影響を及ぼすことから、スペーサーの配設は、フォトリソグラフィー法により所望の位置、例えば、画素間の境界にある格子パターン状のＢＭ上など、に柱状の樹脂製スペーサーを形成する方法が主流となってきている。このようなスペーサーを以下、フォトスペーサー（ＰＳ）と呼ぶ（特許文献１〜４）。
【０００４】
近年では、ＰＳを複数の着色層を二次元的に形成する際に、同時に三次元的に積層させて形成する方法も提案されており、この方法では、ＰＳ配設のための工程を追加する必要がないため、カラーフィルタを廉価に製造することができる（特許文献５〜７）。
【０００５】
また、低消費電力という観点、高精細化を目的として、ＢＭ線幅の細線化が進んでいる。従来、ＢＭ上にオーバーラップする着色層は、隣り合う異なる色の着色層と重なるまで延出することは少なく、ＢＭの線幅内で隣の着色層とギャップを隔てて配置されることが多かったが、細線化に伴い、ＢＭ上で異なる着色層が重なることを許容する設計がなされるようになり、この重なり部を起点としたクラックが発生し、パネルの表示品質に影響を及ぼしている。
【０００６】
従来、クラック発生の改善法としては架橋密度の向上が挙げられ、組成物中の重合性化合物や架橋性化合物の比率を増やすことが一般的に行われており、ウレタン結合を含有するモノマーや樹脂を用いる方法が開示されているが、高色再現性要求が高まる中で着色剤高濃度化傾向にある感光性着色組成物においては、効果が十分であるとは言えなかった（特許文献８）。
【０００７】
さらには、着色層形成と同時に形成した積層構造のＰＳについては、上記方法ではＰＳの密着性低下や、乗り上げ量の低下に伴う積層高さの制御が困難であること、ＰＳのカケ発生などの問題がある。
【０００８】
また、同様の重なり部を有するカラーフィルタにおけるクラック発生を抑制する手段として、重なり部を含む一部領域において透明電極を設けない方法の提示があるが、この手法では配向膜塗布などの後工程での耐性においては不十分である。以上のことから、色重なり部でのクラック発生を抑制しながら、良好な積層ＰＳを形成することは困難であった（特許文献９）。
【先行技術文献】
【特許文献】
【０００９】
【特許文献１】特開平９‐２５８１９２号公報
【特許文献２】特開平１１‐２４８９２１号公報
【特許文献３】特開２００１‐２０１７５０号公報
【特許文献４】特開２００１‐１０８８１３号公報
【特許文献５】特開平４‐９３９２４号公報
【特許文献６】特開平４‐１８４４２３号公報
【特許文献７】特開２００７‐２１２８２６号公報
【特許文献８】特開２００６‐１６３０８４号公報
【特許文献９】特開２０１１‐１０７３７９号公報
【発明の概要】
【発明が解決しようとする課題】
【００１０】
本発明は、以上のような問題点に鑑みてなされたもので、ＢＭ線幅の細線化に伴うような、ＢＭ上で異なる着色層が重なった設計であっても、着色画素のテーパー部分が重なり合う領域を起点にして発生する透明電極層のクラック発生を抑止しながら、高さ制御や形状の悪化などを引き起こすことなく、積層構造のＰＳを形成できる感光性着色組成物と、それを用いて形成されるカラーフィルタ基板を提供することと、実際の硬化膜における、クラック発生を抑止するための、良好な耐擦傷性、耐溶剤性を有する、架橋密度の指標の提示を課題とする。
【課題を解決するための手段】
【００１１】
上記の課題を解決するための手段として、請求項１に記載の発明は、硬化膜を形成するための、着色剤（ａ）、透明樹脂（ｂ）、光重合性モノマー（ｃ）、光重合開始剤（ｄ）、溶剤（ｅ）を含有する感光性着色組成物であって、
スタイラス径１５μｍのダイヤモンド圧子を用いたスクラッチ試験機で、前記感光性着色組成物により硬化形成された硬化膜表面を、ロードレート６９．６９ｍＮ／ｍｍ、ステージ速度３μｍ／ｓで走査した際のスクラッチ痕であって、荷重２０ｍＮに相当する地点で計測されるスクラッチ痕のキズ深さが０．３０μｍ以下である物性を備えていることを特徴とする感光性着色組成物である。
【００１２】
また、請求項２に記載の発明は、前記感光性着色組成物の全固形分に占める前記着色剤（ａ）の濃度が３０〜４５％であって、
且つ透明樹脂（ｂ）に含まれるエポキシ化合物が、前記感光性着色組成物の全固形分中に対して３〜１０％であり、
且つエポキシ化合物が、二官能以上で、エポキシ当量（ｇ／ｅｑ：エポキシ基１個当たりの分子量＝分子量÷エポキシ基数）が２００未満であり、
且つ前記光重合性モノマー（ｃ）が、その二重結合当量（ｇ／ｍｏｌ：二重結合１個当たりの分子量＝分子量÷二重結合）が１５０以下であることを特徴とする請求項１の感光性着色組成物である。
【００１３】
また、請求項３に記載の発明は、透明な基板と、該基板上に設けられ、開口部を有するブラックマトリクスと、該開口部の各々に配置された着色画素を構成し、感光性着色組成物の硬化膜で形成された複数の着色層と、前記ブラックマトリクス上に位置し、前記複数の着色層と同じ感光性着色組成物を１色以上積層して形成された積層フォトスペーサーとを有するカラーフィルタであって、
前記感光性着色組成物として、請求項１又は２に記載の感光性着色組成物を使用したことを特徴とするカラーフィルタである。
【発明の効果】
【００１４】
本発明の感光性着色組成物によれば、画素および積層フォトスペーサーを形成している感光性着色組成物が、全固形分中の着色剤の濃度が高い場合においても、架橋密度の高いモノマー、透明樹脂の含有、および光重合性モノマーと透明樹脂とを特定の比率にすることにより、クラック抑制の効果を得ながら高さ低下やカケ発生を引き起こすことなく、積層構造のＰＳを形成することが可能となる。すなわち、本発明の感光性着色組成物を用いて形成されるカラーフィルタ基板においては、透明電極層のクラック発生が抑制され、液晶表示装置の画質が向上する。
【図面の簡単な説明】
【００１５】
【図１】積層フォトスペーサーを形成した一例のカラーフィルタ基板を示す模式図。
【図２】積層フォトスペーサー部を部分断面で示す模式図。
【図３】本発明に係るカラーフィルタ基板において、隣り合う着色層がブラックマトリクス表面上に延出して互いに重なり合う重なり部を断面で示す説明図。
【発明を実施するための形態】
【００１６】
以下本発明を実施するための形態について詳細に説明する。従来、膜の架橋性、硬化度を示す指標としては、ビッカース硬さなどの膜硬度が用いられているが、下地や着色層の膜厚の影響を強く受け、物性値として得るには、膜厚の１／１０程度の厚さ領域で評価する必要があり、１〜３μｍ程度が一般的であるカラーフィルタの着色層においては、試験力などの条件も限られ、バラつきなく序列が判断できる指標として得ることは困難である。さらには、膜硬度が高すぎることで発生してしまうクラックなど、脆さなどについての情報を得ることも困難である。
【００１７】
一方、本発明で適用されるスクラッチ痕のキズ深さについては、膜の硬化度と復元力、いずれも架橋密度に関連する指標を総合した数値として得ることが可能である。ここで、着色組成物の硬化膜のスクラッチ痕のキズ深さとは、スタイラス径１５μｍのダイヤモンド圧子を用いたスクラッチ試験機（例えば、超薄膜スクラッチ試験機  ＣＳＲ‐０２（レスカ社製））で、着色層表面を、ロードレート６９．６９ｍＮ／ｍｍ、ステージ速度３μｍ／ｓで走査した際のスクラッチ痕において、荷重２０ｍＮに相当する地点にて計測される深さにて定義する。
【００１８】
ここで、硬化膜のスクラッチ痕のキズ深さが、０．３０μｍ以下であれば、膜表面の硬化密度が高い膜であり、ＮＭＰなどの耐溶剤性が高く膨潤が抑制され、またクラックなどの発生もない。０．３０μｍよりも大きくなると、膜の硬化度としては架橋密度が低く、色重なり部などの架橋密度がより低くなりやすい領域において、膨潤やクラックの発生を引き起こしてしまう。
【００１９】
以上のように、本発明においては、着色層をスクラッチ試験機にて傷をつけた際の特定荷重におけるキズ深さを規定することにより、膜表面の脆弱性がない、クラック発生のない着色層として、生産時の不良発生のトラブルを未然に回避することが可能である。
【００２０】
本発明に係る感光性着色組成物は、少なくとも、着色剤、透明樹脂、光重合性モノマー、光重合開始剤からなる感光性着色組成物である。
【００２１】
本発明に係る感光性着色組成物においては、感光性着色組成物の全固形分に対して３０〜４５質量％、好ましくは３５〜４０質量％の着色顔料を含有する。感光性着色組成物の全固形分中に含まれる着色顔料量が３０質量％未満では組成中の着色成分が少ないために、高色再現性を達成するような設計においては、色膜厚が厚くなってしまう。４５質量％を超えると、全固形分中に含まれる成分の大半が着色剤由来の成分となり、光重合性モノマー、光重合開始剤を十分量含有することができず、パターン形成ができなくなってしまう。
【００２２】
本発明に係る感光性着色組成物においては、透明樹脂として、二官能以上であり、エポキシ当量が２００未満のエポキシ樹脂を含有することを特徴としている。本発明においては、エポキシ化合物は光重合性モノマー、その他の透明樹脂等と熱的に反応し、架橋することにより架橋密度を向上させる働きをする。
【００２３】
エポキシ当量とは、エポキシ基１つあたりの分子量を示したものであり、これが小さいほどエポキシ基の架橋による架橋密度向上の効果が高いことを示している。エポキシ基が一つのみの場合、上記の架橋の働きとしては得られず、架橋性の向上効果は見られない。エポキシ当量が２００以上の場合、エポキシ基による架橋形成による密度向上の効果が小さくなってしまう。
【００２４】
エポキシ化合物としては、上記範囲内であれば特に指定なく種々化合物を使用でき、具体例としては、ビスフェノールＡ型エポキシ樹脂、ノボラック型エポキシ樹脂、ポリカルボン酸グリシジルエステル、ポリオールポリグリシジルエステル、脂肪族又は脂環式エポキシ樹脂、アミンエポキシ樹脂、トリフェノールメタン型エポキシ樹脂、ジヒドロキシベンゼン型エポキシ樹脂などが挙げられる。
【００２５】
エポキシ化合物の着色組成物中の添加量としては、組成物中の全固形分に対して３〜１０重量％が好ましく、より好ましくは５〜８重量％である。３％より少ないと上記の架橋密度向上の効果が十分得られず、１０％より多いと、導入するエポキシ化合物に由来する、現像性の低下や耐性の低下が発生してしまう。
【００２６】
＜着色剤（ａ）＞
本発明に係る感光性着色組成物に含有される着色剤としては、一般に市販されている有機顔料を用いることができる。また、染料、天然色素、無機顔料を併用してもよい。有機顔料としては、発色性が高く、かつ耐熱性、特に耐熱分解性の高いものが好適に用いられる。有機顔料は、１種を単独で、または２種以上を混合して用いることができる。また、有機顔料は、ソルトミリング、アシッドペースティング等により微細化したものであってもよい。
【００２７】
以下に、本発明に係る感光性着色組成物に使用可能な有機顔料の具体例を、カラーインデックス（Ｃ．Ｉ．）番号で示す。赤色画素には、例えば、色材として、Ｃ．Ｉ．Ｐｉｇｍｅｎｔ  Ｒｅｄ  ７、１４、４１、４８：２、４８：３、４８：４、８１：１、８１：２、８１：３、８１：４、１４６、１６８、１７７、１７８、１７９、１８４、１８５、１８７、２００、２０２、２０８、２１０、２４６、２５４、２５５、２６４、２７０、２７２、２７９等の赤色顔料を用いることができ、黄色顔料や橙色顔料を併用することもできる。
【００２８】
黄色顔料としては、Ｃ．Ｉ．Ｐｉｇｍｅｎｔ  Ｙｅｌｌｏｗ  １、２、３、４、５、６、１０、１２、１３、１４、１５、１６、１７、１８、２４、３１、３２、３４、３５、３５：１、３６、３６：１、３７、３７：１、４０、４２、４３、５３、５５、６０、６１、６２、６３、６５、７３、７４、７７、８１、８３、９３、９４、９５、９７、９８、１００、１０１、１０４、１０６、１０８、１０９、１１０、１１３、１１４、１１５、１１６、１１７、１１８、１１９、１２０、１２３、１２６、１２７、１２８、１２９、１３８、１３９、１４７、１５０、１５１、１５２、１５３、１５４、１５５、１５６、１６１、１６２、１６４、１６６、１６７、１６８、１６９、１７０、１７１、１７２、１７３、１７４、１７５、１７６、１７７、１７９、１８０、１８１、１８２、１８７、１８８、１９３、１９４、１９９、１９８、２１３、２１４等が挙げられる。橙色顔料としては、Ｃ．Ｉ．Ｐｉｇｍｅｎｔ  Ｏｒａｎｇｅ  ３６、４３、５１、５５、５９、６１、７１、７３等が挙げられる。
【００２９】
緑色画素には、例えば、Ｃ．Ｉ．Ｐｉｇｍｅｎｔ  Ｇｒｅｅｎ  ７、１０、３６、３７、５８等の緑色顔料を用いることができ、黄色顔料を併用することもできる。黄色顔料としては、赤色画素に用いる顔料として挙げたものと同様のものが使用可能である。
【００３０】
青色画素には、例えば、Ｃ．Ｉ．Ｐｉｇｍｅｎｔ  Ｂｌｕｅ  １５、１５：１、１５：２、１５：３、１５：４、１５：６、１６、２２、６０、６４等の青色顔料を用いることができ、紫色顔料を併用することもできる。紫色顔料としては、Ｃ．Ｉ．Ｐｉｇｍｅｎｔ
Ｖｉｏｌｅｔ  １、１９、２３、２７、２９、３０、３２、３７、４０、４２、５０等が挙げられる。
【００３１】
これらの顔料は、単独で、あるいは、混合して使用しても良く、その添加量は、本発明に係わるカラーフィルタ用感光性着色組成物の全固形分１００重量％に対して、３０〜４５重量％で用いられる。
【００３２】
顔料の分散剤としては界面活性剤、顔料の誘導体、ゼネカ（株）製：「ソルスパース」などの広範囲のものが使用される。これらの分散剤の添加量は、顔料１００重量％に対して１〜３０重量％程度で用いられる。
【００３３】
＜透明樹脂（ｂ）＞
本発明の感光性樹脂組成物の透明樹脂として、エポキシ化合物以外にアルカリ可溶性樹脂を含有することができる。アルカリ可溶性樹脂としては、線状有機高分子重合体で、可視光領域の４００〜７００ｎｍの全波長領域において透過率が好ましくは８０％以上、より好ましくは９５％以上の透明樹脂であり、分子中に少なくとも１つのアルカリ可溶性を促進する基（例えば、カルボキシル基、リン酸基、スルホン酸基など）を有する樹脂の中から適宜選択することができる。このうち、さらに好ましくは、有機溶剤に可溶で弱アルカリ水溶液により現像可能なものである。
【００３４】
このようなアルカリ可溶型の非感光性樹脂として具体的には、酸性官能基を有するアクリル樹脂、α‐オレフィン‐（無水）マレイン酸共重体、スチレン‐（無水）マレイン酸共重合体、スチレン‐スチレンスルホン酸共重合体、エチレン‐（メタ）アクリル酸共重合体、イソブチレン‐（無水）マレイン酸共重合体等が挙げられる。なかでも、酸性官能基を有するアクリル樹脂、α‐オレフィン‐（無水）マレイン酸共重合体、スチレン‐（無水）マレイン酸共重合体およびスチレン‐スチレンスルホン酸共重合体から選ばれる少なくとも１種の樹脂が好適に用いられる。
【００３５】
硬化膜の架橋性向上という観点から、本発明の感光性樹脂組成物の透明樹脂として、反応性官能基を有する線状高分子に、この反応性官能基と反応可能な置換基を有する（メタ）アクリル化合物、ケイヒ酸等を反応させて、エチレン不飽和二重結合を該線状高分子に導入した樹脂が好適に用いられる。前記反応性官能基としては、水酸基、カルボキシル基、アミノ基等が例示でき、この反応性官能基と反応可能な置換基としては、イソシアネート基、アルデヒド基、エポキシ基等が例示できる。
【００３６】
＜光重合性モノマー（ｃ）＞
本発明に係る感光性着色組成物においては、含有する光重合性モノマーの二重結合当量が１５０より小さい範囲にあることを特徴としている。二重結合当量とは、二重結合基１つあたりの分子量を示したものであり、小さいほど硬化膜の架橋密度が大きくなるといえ
る。ここで、二重結合当量が１５０よりも大きい場合、着色剤濃度の高い組成物中においては、組成中に占められる比率に対して、硬化膜の架橋密度を十分高めることはできず、溶剤浸漬時の膨潤やクラック発生などを引き起こしてしまう。上記の範囲にあると、架橋性の高い塗膜を少量の含有量で形成することが可能となる。
【００３７】
前記のような光重合性モノマーとして、好ましくはエチレン性不飽和基を３つ以上含有するモノマーが好適に用いられる。具体的には、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレートである。
【００３８】
また、前記の二重結合当量の範囲内であれば、水酸基を有する（メタ）アクリレートに多官能イソシアネートを反応させて得られる（メタ）アクリロイル基を有する多官能ウレタンアクリレートも好適に用いることができる。水酸基を有する（メタ）アクリレートと多官能イソシアネートとの組合せは任意であり、特に限定されるものではない。また、１種の多官能ウレタンアクリレートを単独で用いても良いし、２種以上を組み合わせて用いることもできる。
【００３９】
ここで、水酸基を有する（メタ）アクリレートとしては、２‐ヒドロキシエチル（メタ)アクリレート、４‐ヒドロキシブチル（メタ)アクリレート、トリメチロールプロパンジ（メタ)アクリレート、ペンタエリスリトールトリ（メタ)アクリレート、ジトリメチロールプロパントリ（メタ)アクリレート、ジペンタエリスリトールペンタ（メタ)アクリレート、ジペンタエリスリトールエチレンオキサイド変性ペンタ（メタ)アクリレート、ジペンタエリスリトールプロピレンオキサイド変性ペンタ（メタ)アクリレート、ジペンタエリスリトールカプロカラクトン変性ペンタ（メタ)アクリレート、グリセロールアクリレートメタクリレート、グリセロールジメタクリレート、２‐ヒドロキシ‐３‐アクリロイルプロピルメタクリレート、エポキシ基含有化合物とカルボキシ（メタ)アクリレートの反応物、水酸基含有ポリオールポリアクリレート等が挙げられる。また、多官能イソシアネートとしては、トリレンジイソシアネート、ヘキサメチレンジイソシアネート、ジフェニルメチレンジイソシアネート、イソホロンジイソシアネート、ポリイソシアネート等が挙げられる。
【００４０】
＜光重合開始剤（ｄ）＞
光重合開始剤（としては、オキシムエステル系重合開始剤が好適に使用できる。例えば、１，２‐オクタンジオン，１‐〔４‐（フェニルチオ）‐，２‐（Ｏ‐ベンゾイルオキシム）〕、Ｏ‐（アセチル）‐Ｎ‐（１‐フェニル‐２‐オキソ‐２‐（４'‐メトキシ‐ナフチル）エチリデン）ヒドロキシルアミン、エタノン，１‐〔９‐エチル‐６‐（２‐メチルベンゾイル）‐９Ｈ‐カルバゾール‐３‐イル〕‐，１‐（Ｏ‐アセチルオキシム）である。
【００４１】
他の重合開始剤を併用することもできる。このような重合開始剤としては、例えば、アセトフェノン系化合物、ベンゾイン系化合物、ベンゾフェノン系化合物、チオキサンソン系化合物、トリアジン系化合物、ホスフィン系化合物、キノン系化合物、ボレート系化合物、カルバゾール系化合物、イミダゾール系化合物、チタノセン系化合物等が挙げられる。
【００４２】
アセトフェノン系化合物としては、４‐フェノキシジクロロアセトフェノン、４‐ｔ‐ブチル‐ジクロロアセトフェノン、ジエトキシアセトフェノン、１‐（４‐イソプロピルフェニル）‐２‐ヒドロキシ‐２‐メチルプロパン‐１‐オン、１‐ヒドロキシシクロヘキシルフェニルケトン、２‐メチル‐１‐［４‐（メチルチオ）フェニル］‐２‐モルフ
ォリノプロパン‐１‐オン等が例示できる。
【００４３】
また、ベンゾイン系化合物としては、ベンゾイン、ベンゾインメチルエーテル、ベンゾインエチルエーテル、ベンゾインイソプロピルエーテル、ベンジルジメチルケタール等が例示できる。ベンゾフェノン系化合物としては、ベンゾフェノン、ベンゾイル安息香酸、ベンゾイル安息香酸メチル、４‐フェニルベンゾフェノン、ヒドロキシベンゾフェノン、アクリル化ベンゾフェノン、４‐ベンゾイル‐４'‐メチルジフェニルサルファイド等が例示できる。
【００４４】
チオキサンソン系化合物としては、チオキサンソン、２‐クロルチオキサンソン、２‐メチルチオキサンソン、イソプロピルチオキサンソン、２，４‐ジイソプロピルチオキサンソン等が例示できる。トリアジン系化合物としては、２，４，６‐トリクロロ‐ｓ‐トリアジン、２‐フェニル‐４，６‐ビス（トリクロロメチル）‐ｓ‐トリアジン、２‐（ｐ‐メトキシフェニル）‐４，６‐ビス（トリクロロメチル）‐ｓ‐トリアジン、２‐（ｐ‐トリル）‐４，６‐ビス（トリクロロメチル）‐ｓ‐トリアジン、２‐ピペニル‐４，６‐ビス（トリクロロメチル）‐ｓ‐トリアジン、２，４‐ビス（トリクロロメチル）‐６‐スチリルｓ‐トリアジン、２‐（ナフト‐１‐イル）‐４，６‐ビス（トリクロロメチル）‐ｓ‐トリアジン、２‐（４‐メトキシ‐ナフト‐１‐イル）‐４，６‐ビス（トリクロロメチル）‐ｓ‐トリアジン、２，４‐トリクロロメチル‐（ピペロニル）‐６‐トリアジン、２，４‐トリクロロメチル（４'‐メトキシスチリル）‐６‐トリアジン等が例示できる。
【００４５】
ホスフィン系化合物としては、ビス（２，４，６‐トリメチルベンゾイル）フェニルホスフィンオキサイド、２，４，６‐トリメチルベンゾイルジフェニルホスフィンオキサイド等が例示できる。また、キノン系化合物としては、９，１０‐フェナンスレンキノン、カンファーキノン、エチルアントラキノン等を例示できる。光重合開始剤の使用量は、光重合性モノマーの５〜５０質量％、より好ましくは１０〜３０質量％とすることが望ましい。
【００４６】
さらに、着色組成物には、連鎖移動剤としての働きをする多官能チオールを含有させることができる。多官能チオールは、チオール基を２個以上有する化合物であればよく、例えば、ヘキサンジチオール、デカンジチオール、１，４‐ブタンジオールビスチオプロピオネート、１，４‐ブタンジオールビスチオグリコレート、エチレングリコールビスチオグリコレート、エチレングリコールビスチオプロピオネート、トリメチロールプロパントリスチオグリコレート、トリメチロールプロパントリスチオプロピオネート、トリメチロールプロパントリス（３‐メルカプトブチレート）、ペンタエリスリトールテトラキスチオグリコレート、ペンタエリスリトールテトラキスチオプロピオネート、トリメルカプトプロピオン酸トリス（２‐ヒドロキシエチル）イソシアヌレート、１，４‐ジメチルメルカプトベンゼン、２，４，６‐トリメルカプト‐ｓ‐トリアジン等が挙げられる。
【００４７】
＜溶剤（ｅ）＞
また、本発明に係る感光性着色組成物には、基板上への均一な塗布を可能とするために、有機溶剤等の溶剤が配合される。また、顔料を均一に分散させる機能も有する。用いて好適な有機溶剤としては、例えばシクロヘキサノン、エチルセロソルブアセテート、ブチルセロソルブアセテート、１‐メトキシ‐２‐プロピルアセテート、ジエチレングリコールジメチルエーテル、エチルベンゼン、エチレングリコールジエチルエーテル、キシレン、エチルセロソルブ、メチル‐ｎアミルケトン、プロピレングリコールモノメチルエーテルトルエン、メチルエチルケトン、酢酸エチル、メタノール、エタノール、イソプロピルアルコール、ブタノール、イソブチルケトン、石油系溶剤等が挙げられ、これらを単独で、若しくは混合して用いる。
【００４８】
また、本発明の感光性着色組成物には、さらに必要に応じて添加剤を含有しても良い。このような添加剤としては、具体的には界面活性剤、溶解促進剤、密着促進剤、酸化防止剤、紫外線吸収剤、増感剤などが挙げられる。
【００４９】
本発明の感光性着色組成物は、各成分を混合し、シェーカー、デスパー、三本ロールミル、二本ロールミル、サンドミル、ニーダー、アトライター等の各種分散手段を用いて微細に分散することにより製造することができる。本発明の感光性着色組成物は、遠心分離、焼結フィルタ、メンブレンフィルタ等の手段にて、５μｍ以上の粗大粒子、好ましくは１μｍ以上の粗大粒子、さらに好ましくは０．５μｍ以上の粗大粒子および混入した塵の除去を行うことが好ましい。
【００５０】
本発明のカラーフィルタ基板は、透明基板上にブラックマトリクス（１）、複数色の着色画素（２）、ブラックマトリクス上に着色画素を構成する感光性着色組成物を１色以上積層して形成された積層フォトスペーサー（３）を有している（図１に例示）。一般的なカラーフィルタ基板において、ブラックマトリクス層の厚さは０．５〜３μｍ、幅は３〜３０μｍの範囲である。
【００５１】
また、赤色画素、緑色画素、青色画素のそれぞれの膜厚は０．５〜３μｍである。この膜厚は、感光性着色組成物の組成や塗布方法で大きく左右されるが、従来の感光性着色組成物を用いて各画素の膜厚をおよそ２μｍで形成した場合には、例えば、図２に示すように、ブラックマトリクス（１）上に乗り上げ・形成する赤色層（３Ｒ）の厚さは１．２μｍ程度、その上に乗り上げ・形成する緑色層（３Ｇ）の厚さは１．１μｍ程度、さらにその上に乗り上げ・形成する青色層（３Ｂ）の厚さは０．９μｍ程度と薄く形成される傾向にある。
【００５２】
また、画素の狭ピッチ化・ＢＭ線幅の細線化として、ＢＭ上で異なる着色層が重なったカラーフィルタ基板の模式図を図３に示すが、ＢＭ上で比較的大きな凹凸を伴う断面形状を呈しており、架橋性もパターン中央部に比べ、端部においては低いため、この領域にて膨潤の発生や、クラック発生の起点となりやすい。
【実施例】
【００５３】
以下に、本発明に係わる実施例を、図２を参照して説明する。なお、本発明はその要旨を超えない限り以下の実施例に限定されるものではない。なお、実施例および比較例中、「部」および「％」とは「質量部」及び「質量％」をそれぞれ意味する。
【００５４】
０．７ｍｍ厚のガラス基板上にブラックマトリクス、赤色（Ｒ）、緑色（Ｇ）、青色（Ｂ）の３色の着色画素を設けた。なお、以下の実施例および比較例では、本発明の効果を明確にするために、緑色着色組成物について本発明を適用し、ブラックマトリクス上に緑色着色組成物を積層したフォトスペーサーを有するカラーフィルタを作製した。
【００５５】
まず、実施例および比較例で用いた、感光性着色組成物の調製について具体的に説明する。本発明は、これら実施例に限定されるものではなく、本発明の趣旨を逸脱しない範囲において種々変形して実施可能である。
【００５６】
顔料の分散剤としては界面活性剤、顔料の誘導体、ゼネカ（株）製：「ソルスパース」などの広範囲のものが使用される。これらの分散剤の添加量は、顔料１００重量％に対して１〜３０重量％程度で用いられる。
【００５７】
＜顔料分散樹脂溶液の調製＞
反応容器にプロピレングリコールモノメチルエーテルアセテート３７０部を入れ、容器に窒素ガスを注入しながら８０℃に加熱して、同温度でメタクリル酸２０．０部、メチルメタクリレート５．０部、ｎ‐ブチルメタクリレート６０．０部、２‐ヒドロキシエチルメタクリレート１５．０部、２，２'‐アゾビスイソブチロニトリル４．０部の混合物を１時間かけて滴下して重合反応を行った。滴下終了後、さらに８０℃で３時間反応させて、重量平均分子量が４００００のアクリル樹脂溶液を得た。
【００５８】
室温まで冷却した後、アクリル樹脂溶液約２ｇをサンプリングして１８０℃、２０分加熱乾燥して不揮発分を測定し、先に合成したアクリル樹脂溶液に不揮発分が２０重量％になるようにプロピレングリコールモノメチルエーテルアセテートを添加し顔料分散樹脂溶液を調整した。
【００５９】
＜透明樹脂溶液の調整＞
まず、反応容器にプロピレングリコールモノメチルエーテルアセテート３７０部を入れ、容器に窒素ガスを注入しながら８０℃に加熱して、同温度でメタクリル酸（ＭＡＡ）４８部、２‐ヒドロキシエチルメタクリレート（ＨＥＭＡ）１７部、メタクリル酸メチル（ＭＭＡ）１６部、ベンジルメタクリレート（ＢｚＭＡ）１７部、パラクミルフェノールエチレンオキサイド変性アクリレート（東亞合成株式会社社製「アロニックスＭ１１０」）９部、および２，２'‐アゾビスイソブチロニトリル１２．０部の混合物を１時間かけて滴下し、重合反応を行った。
【００６０】
滴下終了後、さらに８０℃で３時間反応させた後、アゾビスイソブチロニトリル３．０部をシクロヘキサノン５０部に溶解させた溶液を加え、さらに８０℃で１時間反応を続けて、共重合体を得た。得られた共重合体に、グリシジルメタクリレート（ＧＭＡ）２１部と、ベンジルジメチルアミン０．５部を加え、１００℃で２０時間反応させて、重量平均分子量が１８０００のアクリル樹脂を得た。
【００６１】
室温まで冷却した後、樹脂溶液約２ｇをサンプリングして１８０℃、２０分加熱乾燥して不揮発分を測定し、先に合成した樹脂溶液に不揮発分が２０質量％になるようにプロピレングリコールモノメチルエーテルアセテートを添加し、透明樹脂溶液を調製した。
【００６２】
＜樹脂型分散剤溶液の調製＞
市販の樹脂型分散剤（ＢＡＳＦ社製ＥＦＫＡ４３００）とプロピレングリコールモノメチルエーテルアセテートとを用いて不揮発分４０重量％溶液に調整し、樹脂型分散剤溶液として使用した。
【００６３】
＜顔料分散体の調製＞
＜赤色顔料分散体ＰＲ＞
下記組成の混合物を均一に攪拌混合した後、直径１ｍｍのジルコニアビーズを用いて、アイガーミル（アイガージャパン社製「ミニモデルＭ‐２５０ ＭＫII」）で５時間分散した後、５μｍのフィルタで濾過し、赤色顔料分散体ＰＲを作製した。
赤色顔料  ：Ｃ．Ｉ．Ｐｉｇｍｅｎｔ  Ｒｅｄ  ２５４（固形分１００％）    ７．５部
（チバ・ジャパン社製「イルガフォーレッド  Ｂ‐ＣＦ」）
赤色顔料  ：Ｃ．Ｉ．Ｐｉｇｍｅｎｔ  Ｒｅｄ  １７７（固形分１００％）    １．２部
（チバ・ジャパン社製「クロモフタールレッド  Ａ２Ｂ」）
黄色顔料１：Ｃ．Ｉ．Ｐｉｇｍｅｎｔ  Ｙｅｌｌｏｗ１５０（固形分１００％）１．０部
（ランクセス社製「Ｅ４ＧＮ」）
ジケトピロロピロール系顔料誘導体（固形分１００％）                      ２．３部樹脂型分散剤溶液（固形分４０％）                                        ３．０部顔料分散樹脂溶液                                                      ３４．０部
プロピレングリコールモノメチルエーテルアセテート                      ５１．０部である。
【００６４】
＜緑色顔料分散体ＰＧ＞
下記組成の混合物を使用し、赤色顔料分散体と同様にして、緑色顔料分散体ＰＧを作製した。
緑色顔料１：Ｃ．Ｉ．Ｐｉｇｍｅｎｔ  Ｇｒｅｅｎ３６（固形分１００％）    ７．８部
（トーヨーケム社製「リオノールグリーン６ＹＫ」）
黄色顔料２：Ｃ．Ｉ．Ｐｉｇｍｅｎｔ  Ｙｅｌｌｏｗ１３９（固形分１００％）４．２部
（ＢＡＳＦ社製「パリオトールイエロー  Ｄ１８１９」）
樹脂型分散剤溶液                                                        ３．０部顔料分散樹脂溶液                                                      ３４．０部プロピレングリコールモノメチルエーテルアセテート                      ５１．０部である。
【００６５】
＜青色顔料分散体ＰＢ＞
下記組成の混合物を使用し、赤色顔料分散体と同様にして、青色顔料分散体ＰＢを作製した。
青色顔料１：Ｃ．Ｉ．Ｐｉｇｍｅｎｔ  Ｂｌｕｅ１５：６（固形分１００％）１２．０部
（      ＢＡＳＦ製「ヘリオゲンブルーＬ‐６７００Ｆ」）
樹脂型分散剤溶液                                                        ３．０部
顔料分散樹脂溶液・・・・・・・・・・・・・・・・・・・・・・・・・・３４．０部
プロピレングリコールモノメチルエーテルアセテート・・・・・・・・・・５１．０部である。
【００６６】
＜光重合性モノマーの調製＞
内容量が１リットルの５つ口反応容器に、ジペンタエリスリトールヘキサアクリレート（東亞合成社製）６２３ｇ、ヘキサメチレンジイソシアネート４４ｇを仕込み、６０℃で８時間反応させ、光重合性モノマー１を得た。なお、ＩＲ分析により反応生成物中にイソシアネート基が存在しないことを確認した。
【実施例１】
【００６７】
＜感光性着色組成物の製造＞
＜赤色感光性着色組成物＞
下記組成の混合物を均一になるように攪拌混合した後、１μｍのフィルタで濾過して赤色感光性着色組成物を得た。
赤色顔料分散体ＰＲ（固形分２０％）                                    ３０．０部透明樹脂溶液（固形分２０％）                                            ２．５部光重合性モノマー（東亜合成社製「アロニックスＭ４０２」固形分１００％）  ４．０部光開始剤（チバ・ジャパン社製「イルガキュアー  ３７９」固形分１００％）  ０．８部増感剤（保土ヶ谷化学社製「ＥＡＢ‐Ｆ」固形分１００％）                  ０．４部増感剤（チバ・ジャパン社製「ＤＡＲＯＣＵＲ  ＴＰＯ」固形分１００％）    ０．３部界面活性剤
：（ビックケミー社製「ＢＹＫ３３０」）２％シクロヘキサノン溶液    １．０部シクロヘキサノン                                                      ２８．０部プロピレングリコールモノメチルエーテルアセテート                      ３５．０部である。
【００６８】
＜青色感光性着色組成物＞
下記組成の混合物を使用し、赤色感光性着色組成物と同様にして、青色感光性着色組成物
を作製した。
青色顔料分散体ＰＢ（固形分２０％）                                    ３０．０部透明樹脂溶液（固形分２０％）                                            ２．５部光重合性モノマー（東亜合成社製「アロニックスＭ４０２」）                ４．０部光開始剤（チバ・ジャパン社製「イルガキュアー  ３７９」）                ０．８部増感剤（保土ヶ谷化学社製「ＥＡＢ‐Ｆ」）                                ０．４部増感剤（チバ・ジャパン社製「ＤＡＲＯＣＵＲ  ＴＰＯ」）                  ０．３部界面活性剤
：（ビックケミー社製「ＢＹＫ３３０」）２％シクロヘキサノン溶液    １．０部シクロヘキサノン                                                      ２８．０部プロピレングリコールモノメチルエーテルアセテート                      ３５．０部である。
【００６９】
＜緑色感光性着色組成物＞
表１に示す組成（質量比）の混合物を、均一になるように攪拌混合した後、１μｍのフィルタで濾過して、実施例１〜５、比較例１〜４の緑色感光性着色組成物をそれぞれ調整した。
【００７０】
【表１】
2014077922.tif 000003
表１の組成の具体的内容を以下に示す。
顔料分散体  ：  先に調整した顔料分散体ＰＧ（固形分２０％）
エポキシ樹脂：  ナガセケムテックス製「ＥＸ６１１」（固形分１００％）
：  ナガセケムテックス製「ＥＸ８１０」（固形分１００％）
：  ナガセケムテックス製「ＥＸ１１１」（固形分１００％）
：  ナガセケムテックス製「ＥＸ２５２」（固形分１００％）
透明樹脂    ：  先に調整した透明樹脂溶液（固形分２０％）
重合性モノマー
：  東亜合成社製「アロニックスＭ４０２」（固形分１００％）
：  先に調整した光重合性モノマー１（固形分８０％）
：  大阪有機化学製「ＰＥＴ３Ａ」（固形分１００％）
：  大阪有機化学製「Ｖ＃１０００」（固形分１００％）
光開始剤    ：  チバ・ジャパン社製「イルガキュアーＯＸＥ‐０２（固形分１００％）連鎖移動剤  ：  昭和電工製「ＴＰＭＢ」（固形分１００％）
界面活性剤  ：  ビックケミー社製「ＢＹＫ３３０」２％シクロヘキサノン溶液
有機溶剤    ：  プロピレングリコールモノメチルエーテルアセテート（ＰＧＭＡｃ）
有機溶剤    ：  シクロヘキサノン
である。
【００７１】
＜着色画素、スペーサー形成＞
得られた感光性着色組成物を用いて着色画素層を形成した。あらかじめ１．８μｍ膜厚で積層部のみ部分的に幅広としたストライプ状の樹脂ブラックマトリクスが形成してあるガラス基板に、赤色着色組成物をスピンレスコートにより仕上り膜厚が２μｍとなるように塗布した。９０℃で５分間乾燥の後、赤色画素形成用のストライプ状フォトマスクを介して、高圧水銀灯の光を３０ｍＪ／ｃｍ２照射し、アルカリ現像液にて６０秒間現像して、ストライプ形状の赤色の着色画素を得た。その後、２３０℃で２０分処理して硬膜した。
【００７２】
次に、緑色着色組成物も同様にスピンレスコートにより仕上り膜厚が２μｍとなるように塗布した。９０℃で５分間乾燥した後、前述の赤色画素と隣接した位置にパターンが形成されるようにフォトマスクを通して露光し現像することで、緑色画素とブラックマトリクス上の直径３０μｍのドット状積層部を得た。その後、２３０℃で２０分処理して硬膜
した。
【００７３】
さらに、赤色、緑色と全く同様にして、青色着色組成物についても同様にスピンレスコートにより仕上り膜厚が２μｍとなるように塗布した。９０℃で５分間乾燥した後、赤色、緑色の着色画素と隣接した位置に着色画素、前述の赤色画素と隣接した位置にパターンが形成されるようにフォトマスクを通して露光し現像することで、青色画素を得た。これで、透明基板上に赤、緑、青３色のストライプ状の着色画素とブラックマトリクス上に緑色組成物からなる積層フォトスペーサーを有するカラーフィルタが得られた。
【００７４】
なお、アルカリ現像液は以下の組成からなる。
炭酸ナトリウム                                                      １．５質量％炭酸水素ナトリウム                                                  ０．５質量％陰イオン系界面活性剤（花王・ペリレックスＮＢＬ）                    ８．０質量％水                                                                ９０．０質量％である。
【００７５】
＜評価＞
実施例１〜５及び比較例１〜４の感光性緑色組成物について、下記の手順に従って評価を行った。
【００７６】
＜乗り上げ量＞
実施例１〜５及び比較例１〜４の感光性緑色組成物を用いて作製したカラーフィルタについて、ブラックマトリクス上のドット状積層部の膜厚＝乗り上げ量を接触式膜厚計で測定した。
【００７７】
＜積層パターン形状＞
実施例１〜５及び比較例１〜４の感光性緑色組成物を用いて作製したカラーフィルタについて、ブラックマトリクス上のドット状積層部の形状、密着性について光学顕微鏡にて観察した。
【００７８】
＜キズ深さ＞
実施例１〜５及び比較例１〜４の感光性緑色組成物を用いて作製したカラーフィルタについて、着色部をスタイラス径１５μｍのダイヤモンド圧子を用いたスクラッチ試験機（超薄膜スクラッチ試験機  ＣＳＲ‐０２（レスカ社製））にて、ロードレート６９．６９ｍＮ／ｍｍ、ステージ速度３μｍ／ｓの条件で走査し、発生したスクラッチ痕の荷重２０ｍＮに相当する地点でのキズ深さを接触式膜厚計にて測定した。
【００７９】
＜膨潤・クラック耐性＞
実施例１〜５及び比較例１〜４の感光性緑色組成物を用いて作製したカラーフィルタについて、透明電極層としてＩＴＯを膜厚１４００Å成膜したサンプルをＮＭＰに１５分浸漬し、パターン、色重なり部の状態を観察し、パターン表面の状態は変化が認められなかったものを○、微小な膨潤，クラックが認められたものを△、膨潤やクラックが認められたものを×として評価した。その結果を表１に示す。
【００８０】
＜評価結果＞
実施例１〜５のいずれについても、スクラッチ痕のキズ深さは０．３０μｍ以下であり、色重なり部におけるクラック・膨潤の発生も認められず、乗り上げ量や積層形状といった積層特性についても問題ないことが確認できた。一方、比較例１では架橋性向上として光重合性モノマー量を多く含有しているが、エポキシ化合物が含有しておらず、キズ深さは０．３２μｍの値を示し、色重なり部でクラックの発生が確認された。また、光重合性モ
ノマー増量に伴い、積層部の乗り上げ量低下、形状の悪化も確認される結果であった。
【００８１】
また、比較例２、３では、エポキシ樹脂において単官能のＥＸ１１１を用いた場合、エポキシ当量は範囲内でも架橋性向上の効果は見られないことが明らかであり、エポキシ当量が大きいＥＸ２５２においても、同様に効果が不十分であることが分かる。比較例４においては、光重合性モノマーを二重結合当量の大きいＶ＃１０００に変更しているが、キズ深さの悪化が見られ、色重なり部のクラック耐性も不十分であった。
【００８２】
以上から、本発明の感光性着色組成物を用いて形成されたカラーフィルタでは、積層パターン形成に必要な特性を備えつつ、色重なり部における膨潤、クラックの発生を抑制することが明らかであり、そのような膨潤・クラック発生の指標としてスクラッチ痕のキズ深さが有用であることが明らかとなった。
【符号の説明】
【００８３】
１・・・ブラックマトリクス
２・・・画素
２Ｒ・・・赤色画素
２Ｇ・・・緑色画素
２Ｂ・・・青色画素
３・・・積層フォトスペーサー
４・・・ガラス基板
５・・・色重なり部（Ｒ‐Ｇ）
６・・・透明電極（ＩＴＯ膜）
【図１】
2014077922.tif 000004
【図２】
2014077922.tif 000005
【図３】
2014077922.tif 000006